(57)【特許請求の範囲】
【請求項１】
アルミニウムの丸棒部（２）及び平坦部（３）と、該丸棒部に溶接された引出線（４）とからなる電解コンデンサ用タブ端子（１）において、平坦部（３）にニッケルメッキを施した後、チタンメッキを施したことを特徴とするアルミニウム電解コンデンサ用タブ端子。
【発明の詳細な説明】
【０００１】
【産業上の利用分野】
本発明は、アルミニウム電解コンデンサ用タブ端子に関するものである。
【０００２】
【従来の技術】
アルミニウム電解コンデンサは、アルミニウム陽極箔とアルミニウム陰極箔とをセパレータ紙を介して巻回したコンデンサ素子に駆動用電解液（以下、電解液という）を含浸し、このコンデンサ素子をゴム封口体とともにアルミニウム製外装ケース内に組込み、外装ケースが封止加工されることによって、密閉した構造を有する。
また、陽極箔および陰極箔のそれぞれには、引出端子としてのタブ端子が加締やコールドウェルド法などにより固着され、ゴム封口体の端子挿通孔を通じて外部に引出されている。
【０００３】
図１に示すように、タブ端子１はアルミニウムの丸棒部２と同丸棒部２を偏平に加工した平坦部３と丸棒部２に溶接された引出線４とからなる。引出線４はＣＰ線（銅被覆鋼線）からなり、半田メッキや錫メッキが施されている。
タブ端子１の平坦部３は、陽極箔や陰極箔に固着され、丸棒部２はゴム封口体８の端子挿通孔と嵌合する。図２には、タブ端子１を取り付けた陽極箔と陰極箔とをセパレータを挟んで巻回したコンデンサ素子７を収納するアルミニウムケース６と、この金属ケース６の開口部を封口するゴム封口体８とに分解した分解図が示されている。
【０００４】
このコンデンサ素子に含浸されている内部の電解液は、コンデンサの特性を向上させるために、高電導性のものや高温下での使用において安定性を有するものが用いられている。
例えば、γ−ブチロラクトンやエチレングリコールなどの溶媒中にｏ−フタル酸の第４級アンモニウム塩やマレイン酸の第４級アンモニウム塩を溶質として溶解したものが電解液として使用されている。
【０００５】
【発明が解決しようとする課題】
このような電解液は、粘度も低く、活性であり、ゴム封口体の端子挿通孔とタブ端子の丸棒部との間の微小な間隙から漏液が発生し易いものであった。
また、電解コンデンサに通電したとき、陰極付近の電解液が電解液中の水分と電解反応を起こし、分極現象により電解コンデンサ陰極側が強アルカリ性となる。この反応は封口部に僅かに侵入した漏液においても起こるためタブ端子の丸棒部が僅かずつではあるが溶解し、間隙の増加や、漏液が更に進行してアルカリ性物質を生成し、ゴム封口体の端子挿通孔の内面の粗面化が進み、漏液を更に促進するという好ましくない状態になっていた。
【０００６】
【課題を解決するための手段】
本発明は、アルミニウムの丸棒部２及び平坦部３と、該丸棒部に溶接された引出線４とからなる電解コンデンサ用タブ端子１の平坦部３に金属メッキを施したもので、該タブ端子１の平坦部３にニッケルメッキを施した上にチタンメッキを施したものであり、電解コンデンサ通電時に、タブ端子に流れる電流を減少させ、コンデンサ素子部に流れる電流を増加させることによりゴム封口体の端子挿通孔に侵入した電解液とタブ端子との間での電解反応を抑え、電解コンデンサの漏液を防止しようとするものである。
【０００７】
【作用】
タブ端子の平坦部にアルミニウムよりイオン化傾向の小さなニッケルによるメッキを施した後、アルミニウムよりイオン化傾向の小さなチタンのメッキを施すことにより、タブ端子からのアルミニウム溶出が抑えられ、タブ端子に流れる電流が低減し、コンデンサ素子部に流れる電流が増加するので、通電時の分極現象によるアルカリ生成が封口部ではなくコンデンサ素子の内部に限定される。
これによりゴム封口体の端子挿通孔に侵入した電解液の電解反応が抑制され、アルカリ性物質の生成が抑えられる結果、封口体の端子挿通孔内面の粗面化による漏液発生を防止することができる。
【０００８】
【実施例】
図１には、この実施例に係るタブ端子が示されている。このタブ端子は、アルミニウムの線材線４からなる。該タブ端子は、丸棒部の直径０．８ｍｍ、長さ３．０ｍｍ、平坦部の幅１．５ｍｍ、長さ１０ｍｍ、厚さ０．２５ｍｍのものを用意した。
一方、ＡＢＳ系界面活性剤０．５重量％からなる水溶液を液温３０±２℃に維持して脱脂浴とし、この脱脂浴中にタブ端子の平坦部と丸棒部を１８０±１０秒間浸漬し、タブ端子を脱脂処理したのち、水洗した。
【０００９】
さらに、硼酸３重量％の水溶液、液温８５±２℃にて洗浄した。次いで純水にて洗浄し乾燥した。このタブ端子を０．５〜２．０重量％の水酸化ナトリウム水溶液を液温６０±５℃に維持した水浴中に３０秒〜２分間浸漬した後、スマット除去として２重量％の硝酸溶液中で洗浄し、さらに純水で洗浄した。
一方、純水中に水酸化ナトリウム５２．５重量％、酸化亜鉛９．８重量％溶解させた溶液を調整し上記のタブ端子平坦部を３０秒間浸し表面を亜鉛置換した。
【００１０】
純水に硫酸ニッケル３０重量％、ホウ酸３重量％を溶解したメッキ浴を約５０℃に保ち上記端子の平坦部を浸し、これを陽極として電流密度１０ｍＡ／ｃｍ２で電解メッキを行うと、平坦部に光沢のあるニッケルメッキが形成された。
【００１１】
上記の通り、平坦部にニッケルメッキを施したタブ端子の丸棒部及び引出線部をマスキングテープによりマスキングし、真空スパッタリングによりチタンを約０．１μｍ蒸着させた。このタブ端子を陰極に用い陽極箔と陰極箔をセパレータ紙を挟んで巻回しコンデンサ素子とした。
【００１２】
上記のコンデンサ素子にγ−ブチロラクトン７５重量％、ｏ−フタル酸テトラメチルアンモニウム２５重量％からなる電解液を含浸した。
アルミニウム製外装ケース内に上記コンデンサ素子を挿入しブチルゴム封口体により封口しエージングを行い、直径１０ｍｍ、長さ１２．５ｍｍ、定格電圧２５Ｖ、静電容量２２０μＦの電解コンデンサ１００個を試作した。
【００１３】
【比較例】
実施例のようなタブ端子の平坦部のメッキ処理を行わなかったタブ端子を使用し、実施例と同様の電解コンデンサを１００個試作した。
以上のように作製した各コンデンサを温度６０℃、湿度９０％ＲＨの雰囲気中で６０００時間、定格電圧２５Ｖ印加試験を行った後、タブ端子とゴム封口体の端子挿通孔との間での電解液の漏液状態を顕微鏡による目視にて検査すると、表１のような結果となり、本実施例では漏液が皆無であったのに対し、比較例では、大半の製品に漏液の発生が認められた。
上記結果から明らかなように、通電時の分極現象によるアルカリの生成をコンデンサ素子内部に限定すれば漏液の発生を防止できるためアルミニウムよりもイオン化傾向が小さな金属で腐食性等の問題がない金属であれば良く、また、実施例の方法以外に無電解メッキ等の方法でメッキ処理をしても効果は変わらない。
また平坦部にメッキを施した後で５％程度のアミン溶液、０．００５％程度の水酸化ナトリウム溶液、または純水中で丸棒部にベーマイト処理をすると効果が増大する。
【００１４】
【表１】
0003585193.tif 000002
【００１５】
【発明の効果】
以上説明したように、本発明によるタブ端子は、平坦部にアルミニウムよりもイオン化傾向の小さな金属をメッキすることにより、通電時の分極現象によるアルカリ生成反応をコンデンサ素子内部に限定することができ、封口体の挿通孔でのアルカリ性物質の生成が抑えられ、電解コンデンサからの漏液を防止することができる。
【図面の簡単な説明】
【図１】本発明に用いられるタブ端子の一例を示した側面図
【図２】アルミニウム電解コンデンサを構成要素に分解して示した分解図
【符号の説明】
１  タブ端子
２  丸棒部
３  平坦部
４  引出線
５  メッキ
６  アルミケース
７  コンデンサ素子
８  ゴム封口体
【図１】
0003585193.tif 000003
【図２】
0003585193.tif 000004